FR 2819518 A1 20020719 FR 0100365 A 20010112 PROCEDE DE TRAITEMENT D'UNE CHARGE MINERALE PAR UN POLYDIALKYLSILOXANE ET UN ACIDE GRAS, CHARGES HYDROPHOBES AINSI OBTENUES, ET LEURS APPLICATIONS DANS DES POLYMERES POUR FILMS RESPIRABLES La présente invention concerne le secteur technique des charges minérales traitées, notamment des carbonates traités, notamment des carbonates de calcium, et leurs applications dans l'industrie. Plus particulièrement, l'invention concerne le traitement de telles charges en vue de les rendre hydrophobes et de les incorporer dans des polymères, par exemple pour la fabrication de films, notamment de films respirables , eux mêmes incorporés par exemple dans des articles tels que des couches-culottes et produits analogues. Pour réaliser des applications industrielles dans les domaines ci-dessus, il est nécessaire de produire des charges minérales, notamment des carbonates de calcium, présentant une excellente hydrophobicité et une excellente répulsion de l'eau et des fluides aqueux, et que l'on puisse mélanger ou compounder dans des polymères appropriés, généralement des polyoléfines ou des mélanges ou combinaisons de polyoléfines. Les films dits respirables sont bien connus de l'homme du métier dans les applications précitées, ainsi que les propriétés que l'on exige d'eux. On sait notamment qu'ils doivent encore présenter une très bonne caractéristique de transmission de la vapeur d'eau (ce qui correspond à leur caractéristique dite de film respirable ). On pense que la charge incorporée contribue, lors d'un étirage notamment uni-ou biaxial, à la création de micropores qui augmente cette caractéristique de respirabilité . La charge revêt donc une importance primordiale dans le produit final obtenu, et ses propriétés. Dans cette optique, le rapport d'aspect ( aspect ratio ) de la particule de charge doit être proche de 1 (rapport longueur/diamètre moyen). La charge ne doit pas contenir de particules grossières, notamment de dimension supérieure à 10 micromètres environ, avec une coupe supérieure ( top cut ) en granulométrie inférieure à 10 micromètres, et la charge ne doit contenir qu'une faible proportion de particules de diamètre équivalent sphérique inférieur à 0,5 micromètre, c'est-à-dire que la surface spécifique BET de la charge doit être inférieure à 6 m2/g. Naturellement, les traitements envisagés doivent être compatibles avec les réglementations en vigueur. Il faut encore, dans la quasi-totalité des applications visées par ce genre de produits, que la charge incorporée ne nuise pas à l'aptitude du film plastique à être étiré ou orienté uni-ou bi-axialement. Il faut également, pour ne pas créer de problèmes prévisibles de dosage lors de l'incorporation au polymère, que les propriétés d'écoulement de la charge soient bonnes. Il faut encore naturellement que la charge puisse se mélanger facilement avec le polymère, et se disperse uniformément dans la matrice polymère, faute de quoi le film final serait non homogène. Durant l'incorporation au polymère, la charge traitée ne doit pas dégager de substances gazeuses, qui se traduiraient dans le film par des zones troubles et mécaniquement non homogènes. Il faut encore que le traitement n'affecte pas l'uniformité de la couleur du film obtenu c'est-à-dire permette d'obtenir un film sans moucheture. 1 On voit que les problèmes et exigences liées au traitement de telles charges sont nombreux et complexes, et quelquefois contradictoires. On connaît, dans le domaine considéré, des carbonates de calcium traités par l'acide stéarique. On citera par exemple R. Rothon, Particulate-Filled Polymer Composites , Longman, Harlow, 1995, ch. 4. On connaît également des charges traitées par des silanes (E. P. Plueddemann, Silane coupling agents, Plenum Press, New York, 1982). On connaît aussi des charges traitées par des organopolysiloxanes avec des liaisons H-SiO- (brevet EP 0 257 423) mais qui ne permettent pas d'obtenir des charges utilisables dans le domaine des films dits respirables. On connaît encore des charges traitées par l'acide stéarique puis un siloxane, mais dans des applications totalement différentes. Cependant, les traitement actuels au silane donnent lieu à des dégagements de méthanol. Ainsi, l'article NMR Spectroscopic Investigations on the hydrolysis of functional trialcoxysilanes publié dans Zeitung für Naturforschung, 54b, 155-164 (1999) décrit un dégagement de méthanol. Le brevet WO 99/61521 décrit un carbonate traité en surface pour obtenir une meilleure hydrophobicité. Le traitement emploie l'acide stéarique, comme dans le brevet WO 99/28050. Le brevet WO 96/26240 décrit des charges ignifugées suite à un traitement par un acide gras seul ou par un acide gras et par un dérivé de siloxane. L'application visée se trouve dans le domaine où les polymères doivent avoir la propriété d'ininflammabilité. Le brevet JP 57 182 364 décrit des charges utilisées comme revêtements de façade pour matériaux de construction, ledit revêtement étant étanche à l'eau, et comportant à la fois une résine synthétique et une charge traitée par un agent hydrofuge. Les résines sont des dérivés d'acétate de vinyle ou des copolymères acrylates-acétate de vinyle, qui ne sont pas aptes à être orientés uni-axialement ou biaxialement, et qui ne sont pas destinés à des films respirables. La charge peut présenter une granulométrie très importante, jusqu'à 100 micromètres. Le traitement exemplifié est donné pour l'acide stéarique et de la méthylcellulose, sur une résine acrylique. On connaît encore le brevet WO 98/29481 qui décrit des films respirables ( breathable films ) et qui incorpore comme charge un carbonate de calcium. On pourra se référer à ce document en ce qui concerne les généralités relatives aux caractéristiques des films dits respirables. En ce qui concerne la charge, le brevet indique seulement qu'elle peut être traitée par un acide gras, comme l'acide stéarique ou béhenique, afin de faciliter l'écoulement en vrac et la dispersion dans la matrice de polymère . Le brevet JP 52 39377 décrit l'emploi de stéarine pour préparer des charges, mais afin d'obtenir de meilleurs propriétés physiques de la matrice de résine. Le brevet WO 00/12434 décrit l'utilisation d'un dessicant, notamment de CaO, pour préparer des charges permettant d'obtenir des films respirables convenables pour l'utilisateur. L'art antérieur consacré aux films respirables a donc employé un traitement par l'acide stéarique ou par des produits dessicants du type CaO. L'acide stéarique a aussi été employé pour traiter des charges, mais dans des applications totalement différentes. On a aussi employé une association d'acide gras et de silane. Aucune tendance ne se dégage donc de l'art antérieur, sauf le traitement d'une charge par le seul acide gras ou par l'association d'acide gras et de silane pour former un revêtement . Il existe donc une recherche constante, et donc un besoin important et reconnu, pour l'amélioration des films respirables, et notamment l'obtention de films sans moucheture et sans espaces vides ainsi que pour l'amélioration de la charge traitée que ces films contiennent. L'invention concerne un procédé pour traiter les charges minérales afin de leur conférer un caractère hydrophobe les rendant aptes à être incorporées dans des polymères au moyen desquels on produit les films dits respirables , notamment des films de polyoléfine (s), caractérisé en ce que l'on effectue un traitement de surface de la charge, en deux étapes, la première étape (prétraitement) comprenant un traitement par au moins un polydialkylsiloxane et la seconde étape comprenant un traitement par au moins un acide gras comportant plus de 10 atomes de carbone, les deux étapes pouvant être conduites simultanément. L'invention concerne donc un procédé de traitement de charges minérales tel que décrit ci-dessus, qui combine de manière surprenante tout d'abord un prétraitement par un polydialkylsiloxane puis un traitement par un acide gras comme l'acide stéarique. La combinaison de ces deux traitements, et dans cet ordre, conduit à un ensemble particulier de propriétés, tel que démontré ci-dessous, avec un effet de synergie entre les deux agents de traitement. En pratique, on ajoutera le polydialkylsiloxane en premier lieu puis l'acide gras immédiatement ensuite. On pourra cependant dans certains cas effectuer les deux ajouts simultanément, mais en prenant garde de s'assurer que l'acide gras ne vienne jamais en contact en premier avec la charge. De manière générale, on préférera opérer en deux étapes nettement distinctes, c'est-àdire l'ajout de polydialkylsiloxane puis l'ajout d'acide gras. Dans toute la suite de la présente demande, la Demanderesse entend donc par traitement en deux étapes, un traitement où l'addition des deux composés s'effectue soit en deux étapes séparées dans le temps, même avec un intervalle de temps court, soit de manière sensiblement simultanée à condition que l'acide gras ne vienne pas en contact avec la charge avant le polydialkylsiloxane. Plus particulièrement, l'invention s'applique parfaitement au carbonate de calcium naturel tel que le marbre et la calcite ou leur mélange. L'invention s'applique cependant aussi à des charges telles que carbonate de calcium précipité, talc, kaolin, hydroxyde de magnésium, diverses charges de type argile, silice, alumine, sulfate de baryum, mica, oxyde ou hydroxyde de calcium, oxydes d'aluminium, leurs mélanges et analogues. Par contre, la craie ne donne pas de bons résultats, ce qui indique bien que la probabilité de réussite de l'invention n'était absolument pas acquise. Selon un mode de réalisation préféré, on utilise un polydialkylsiloxane de formule : (R) 3-Si-O- [ (R) 2-Si-0-] n-Si- ( R) 3 dont le groupement alkyl R est en Cl-C4. De manière particulièrement préférée, on utilise un polydiméthylsiloxane (PDMS), pour lequel le groupement R est le radical méthyle. Selon un mode de réalisation préféré, on utilisera un polydiméthylsiloxane de viscosité cinématique comprise entre 50 et 100 000 centiStockes (cSt), de préférence entre 300 cSt et 5 000 cSt, très préférentiellement autour de 1 000 cSt. On obtient la meilleure hydrophobicité entre environ 700 cSt et 1 300 cSt. Comme acide gras, on pourra utiliser tout acide gras ayant plus de 10 atomes de carbone, et de manière tout à fait préférée l'acide stéarique, l'acide palmitique, l'acide béhénique ou leurs mélanges. Selon un mode de réalisation préféré, et naturellement non limitatif, la mise en oeuvre du procédé selon l'invention est effectuée comme suit : - on utilise un mélangeur à haute vitesse, dans lequel on place la charge broyée, - on ajoute le polydialkylsiloxane à une température de l'ordre de 100OC, durant 5 minutes, et au terme de ces 5 minutes, - on ajoute l'acide gras. On remarque à ce propos que le polydialkylsiloxane présente l'avantage de conférer des propriétés non-collantes au mélange, qui n'adhère pas aux parois du mélangeur (mais qui adhère lorsque l'on n'emploie pas de polydialkylsiloxane). Le procédé ci dessus est applicable de manière préférée au marbre ou à la calcite ou leurs mélanges comme charge, au polydiméthylsiloxane comme polydialkylsiloxane, et à la stéarine (mélange d'environ 65 % d'acide stéarique et 35 % d'acide palmitique) comme acide gras ayant plus de 10 atomes de carbone. Selon encore un mode de réalisation préféré, on utilisera de 100 à 2 000 ppm de polydialkylsiloxane en poids de charge sèche, de préférence de 200 à 1 000, et de manière tout à fait préférée autour de 500. Selon encore un mode de réalisation préféré, on utilisera de 0,6 % à 1,4 % d'acide gras par poids sec de charge sèche, de préférence de 0,8 % à 1,2 %. L'invention concerne également les charges ci-dessus caractérisées en ce qu'elles ont été traitées par le procédé selon l'invention. L'invention concerne plus particulièrement les charges de ce type, caractérisées en ce qu'elles présentent une coulabilité forte, une surface spécifique BET comprise entre 2 et 6 m2/g et une coupe supérieure ( top cut ) en granulométrie inférieure à 8 micromètres. L'invention concerne encore plus particulièrement lesdites charges caractérisées en ce qu'elles ont une hydrophobie forte c'est-à-dire en ce qu'elles possèdent un indice de turbidité compris entre 0,9 et 1 et un indice de mousse compris entre 0,7 et 1, les deux indices étant déterminés par la méthode décrite ci-après, dite méthode de mousse ou whizzing method , et en ce qu'elles ont une prise d'humidité faible c'est-à-dire une prise d'humidité inférieure ou égale à 0,42 mg/m2 mesurée par la méthode décrite ci-dessous et appelée méthode de prise d'humidité encore dénommée moisture pickup method . Pour mesurer l'hydrophobie de la charge selon l'invention, la méthode dite de mousse consiste à introduire 0,5 gramme de l'échantillon, dont on veut déterminer l'hydrophobie, dans un tube à essai secoué contenant 3 ml d'eau déminéralisée. Après 5 secondes d'agitation à 2 000 t/min, la turbidité, déterminée à l'aide d'un spectromètre UV et visible, est étalonnée entre 0 et 1. L'indice de turbidité égal à zéro correspond à un surnageant turbide, l'indice de turbidité égal à 1 correspond à de l'eau claire sans aucun trouble. Dans une seconde étape, il est ajouté à l'échantillon dilué, 0,5 ml d'acide chlorhydrique, de concentration égale à 18 % en poids, sous une agitation égale à 2 000 t/min. pendant 5 secondes. Il se produit alors un dégagement de gaz carbonique dû à l'attaque acide. A une extrémité de l'échelle d'étalonnage, une forte attaque acide va alors créer un fort dégagement de gaz carbonique conduisant à une forte présence de mousse correspondant à un indice de mousse égal à 0 et à une hydrophobie nulle alors qu'à l'autre extrémité de l'échelle d'étalonnage, un produit totalement hydrophobe ne crée aucun dégagement de gaz carbonique ni aucune mousse, l'indice de mousse est alors égal à 1. La méthode décrite ci-dessous appelée méthode de prise d'humidité ou encore dénommée moisture pick-up method est basée sur la mesure de l'accroissement du poids de l'échantillon pulvérulent à tester tout d'abord placé, pendant 5 heures, dans une atmosphère à un taux d'humidité relative égal à 10 % et à température ambiante, puis placé pendant 2 heures dans une atmosphère à un taux d'humidité relative égal à 90%. Connaissant la surface spécifique BET de l'échantillon testé, on détermine alors la quantité d'eau absorbée par unité de surface en g/m2. L'invention concerne également toutes les applications de ces charges traitées dans tout secteur de l'industrie, notamment les secteurs où un caractère hydrophobe de la charge est requis. Les charges traitées selon l'invention peuvent être avantageusement incorporées dans des polyoléfines, seules ou en mélanges, lesdites polyoléfines pouvant être choisies, à titre non limitatif, parmi les suivantes : polyéthylène linéaire basse densité, polyéthylène basse densité, polyéthylène haute densité et polypropylène et leurs mélanges. L'incorporation dans la polyoléfine ou le mélange approprié de polyoléfines est effectué dans des appareillages connus, et de manière connue de l'homme du métier. De même, on pourra se référer au WO 98/29481, traitant de la même application générale, pour la fabrication du film respirable chargé, notamment son étirage uni-ou bi-axial. En effet, l'invention concerne également un procédé de fabrication d'un film dit respirable en polyoléfine (s), comportant au moins une charge minérale du type mentionné ci-dessus, et caractérisé en ce que ladite charge a été traitée par le procédé également décrit ci-dessus. Selon l'invention, on produit des mélanges-maîtres ou compounds qui contiennent de 20 à 80 % en poids de charge traitée par rapport au poids total, de préférence de 45 % à 60 % en poids et tout particulièrement environ 50 % en poids. Selon un mode de réalisation préféré, ledit film subit un étirage (ou orientation ) uni-ou biaxial. L'invention concerne encore les articles comportant au moins un tel film, notamment les produits absorbant l'eau ou des fluides aqueux comme les couches-culottes et produits analogues. La fabrication de tels produits est bien connue de l'homme du métier, de même que les procédés d'étirage du film. L'invention concerne également les films ainsi obtenus, à l'état non étiré ou étiré uniou bi-axialement. L'invention concerne encore les mélanges maître ou compounds de polyoléfine (s) et de charge (s) traitées selon la présente invention, c'est-à-dire avant la mise sous forme de film. L'invention concerne plus particulièrement lesdits mélanges maître ou compounds caractérisés en ce qu'ils ont un indice de fluidité en volume MVR (melt volume-flow rate) supérieur à 6 cm3/10 min (température 190OC, charge 5 kg, filière de diamètre égal à 2,095 mm) mesuré selon la norme ISO 1133 et une stabilité thermique élevée, c'est-à-dire une stabilité thermique exprimée, selon la méthode ci-dessous appelée méthode de la bande, par une longueur de bande non décolorée supérieure ou égale à 20 cm. La méthode de détermination de la stabilité thermique consiste à mettre le compound sous forme de granule dans une extrudeuse pour extruder une barre. Ladite barre de compound est placée dans un four (Mathis Thermotester commercialisé par Werner Mathis AG) réglé à 220OC. Dès la mise en place de la barre dans le four, celle-ci est déplacée vers l'extérieur du four à une vitesse de translation égale à 0,833 mm/min. Puis on détermine la longueur de la barre où il n'y a pas de changement de couleur. Plus cette longueur est importante, plus le compound est stable thermiquement. L'invention concerne enfin les films eux mêmes, contenant au moins une charge traitée selon l'invention. L'invention concerne plus particulièrement lesdits films caractérises en ce qu'ils sont des films respirables ayant un indice de moucheture, encore appelé indice de mottling , inférieur à 10, mesuré selon la méthode décrite ci-après et appelée méthode visionneuse de moucheture . Cet indice de moucheture est défini comme un nombre sans dimension qui mesure les irrégularités à la surface de la structure de l'échantillon. Une faible valeur de l'indice de moucheture indique une surface à structure très homogène. Pour ce faire, on fixe, à l'aide d'un adhésif, un échantillon (de 20 cm de long, 15 cm de large et 20 micromètres d'épaisseur) du film à tester sur une feuille de papier noir de format DIN A4 d'indice de moucheture égal à 2,01. Cet échantillon ainsi préparé est placé dans un scanner couleur (PowerLook"III de UMAXTM Systems GmbH) pour l'acquisition des données image de la surface de l'échantillon. Il est à noter que l'échantillon doit être d'abord visualisé sur un écran pour sélectionner la région sans pli, afin de ne pas fausser les résultats par une préparation imparfaite de l'échantillon. Les données d'image sont ensuite transmises dans un ordinateur équipé d'un système graphique SVGA et d'un analyseur d'image PapEye"de ONLY Solutions GmbH pour donner la valeur de l'indice de moucheture encore dénommé indice de mottling . L'invention concerne de plus tous les articles en polyoléfine contenant au moins une telle charge, même sous une forme autre qu'un film. L'invention concerne également toutes les applications de ces films et articles, dans tout secteur de l'industrie, notamment les secteurs où un caractère hydrophobe de la charge ainsi qu'une bonne redispersabilité sont requis. L'invention sera mieux comprise à la lecture de la description qui va suivre, et des exemples non limitatifs ci-dessous. EXEMPLE 1 : Cet exemple concerne le procédé de traitement selon l'invention d'un marbre de diamètre moyen égal à 1,8 m, de top cut inférieur à 8 am et de surface spécifique BET égale à 4 m2/g. Pour ce faire, on mesure, pour les différents essais de l'exemple et selon les méthodes précitées, - pour la charge minérale, l'hydrophobie et la prise d'humidité - pour le compound, le MVR et la stabilité thermique - pour le film, l'indice de mottling Essai no 1 Cet essai est un essai témoin mettant en oeuvre le marbre non traité. Cette charge non traitée a un indice de turbidité égal à 0, un indice de mousse égal à 0, et une prise d'humidité égale à 0,95 mg/m2. Le mélange-maître ou compound contient 50 % en poids de la charge minérale, 49,7 % en poids d'un polyéthylène linéaire de MVR égal à 15,4 cm3/10 min. mesuré selon la norme ISO 1133 et 0, 3 % en poids d'un stabilisant thermique. Le compound obtenu présente un MVR égal à 5, 2 cm3/10 min. et une longueur représentative de la stabilité thermique égale à 10 cm. Le film mettant en oeuvre le compound obtenu est préparé sur une ligne de production cast film . Le cylindre de l'extrudeuse a une température de l'ordre de 240OC à 250OC et l'unité d'étirage stretching unit a une température de 80Oc. La vitesse d'entrée du film sur le premier rouleau de l'unité d'étirage est de 20 m/min., et la vitesse de sortie du dernier rouleau de l'unité d'étirage est de 40 m/min. L'indice de mottling du film obtenu est égal à 31,2. Essai no 2 Cet essai illustre l'art antérieur et met en oeuvre un marbre de diamètre moyen égal à 1,8 pm, de top cut inférieur à 8 m et de surface spécifique BET égale à 4 m2/g, traité à l'aide de 1 % en poids de stéarine. Cette charge traitée a un indice de turbidité égal à 1, un indice de mousse égal à 0,8 et une prise d'humidité égale à 0,45 mg/m2. Le mélange-maître ou compound contient 50 % en poids de la charge minérale, 49,7 % en poids du même polymère que dans l'essai no 1 et 0,3 % en poids du même stabilisant que dans l'essai no 1, et présente un MVR égal à 9,3 cm3/10 min. et une longueur représentative de la stabilité thermique égale à 23 cm. Le film mettant en oeuvre le compound obtenu, préparé dans les mêmes conditions opératoires et avec le même matériel que dans l'essai no 1, présente un indice de mottling égal à 21,1. Essai no 3 Cet essai illustre un témoin et met en oeuvre le marbre de diamètre moyen égal à 1, 8 m, de top eut inférieur à 8 am et de surface spécifique BET égale à 4 m2/g, traité à l'aide de 500 ppm en poids d'un hexadécyltrimethoxysilane. Cette charge traitée a un indice de turbidité égal à 0, un indice de mousse égal à 0 et une prise d'humidité égale à 0,88 mg/m2. Le mélange-maître ou compound contient 50 % en poids de la charge minérale, 49,7 % en poids du même polymère que dans l'essai no 1 et 0,3 % en poids du même stabilisant que dans l'essai no 1, et présente un MVR égal à 6,2 cm3/10 min et une longueur représentative de la stabilité thermique égale à 6 cm. Le film mettant en oeuvre le compound obtenu, préparé dans les mêmes conditions opératoires et avec le même matériel que dans l'essai no 1, présente un indice de mottling égal à 33,3. Essai no 4 Cet essai illustre l'art antérieur et met en oeuvre le marbre de diamètre moyen égal à 1, 8 um, de top cut inférieur à 8 pm et de surface spécifique BET égale à 4 m2/g, traité à l'aide de d'abord 1 % en poids de stéarine puis de 500 ppm du même silane que celui mis en oeuvre dans l'essai précédent. Cette charge traitée a un indice de turbidité égal à 1, un indice de mousse égal à 0,75 et une prise d'humidité égale à 0,43 mg/m2. Le mélange-maître ou compound contient 50 % en poids de la charge minérale, 49,7 % en poids du même polymère que dans l'essai no 1 et 0,3 % en poids du même stabilisant que dans l'essai no 1, et présente un MVR égal à 9,5 cm3/10 min et une longueur représentative de la stabilité thermique égale à 23 cm. Le film mettant en oeuvre le compound obtenu, préparé dans les mêmes conditions opératoires et avec le même matériel que dans l'essai no 1, présente un indice de mottling égal à 21,0. Essai no 5 Cet essai illustre un témoin et met en oeuvre le marbre de diamètre moyen égal à 1,8 um, de top cut inférieur à 8 am et de surface spécifique BET égale à 4 m2/g, traité à l'aide de 500 ppm en poids de polydimethylsiloxane de viscosité cinnématique égale à 1 000 cSt. Cette charge traitée a un indice de turbidité égal à 0, un indice de mousse égal à 0 et une prise d'humidité égale à 0,80 mg/m2. Le mélange-maître ou compound contient 50 % en poids de la charge minérale, 49,7 % en poids du même polymère que dans l'essai no 1 et 0,3 % en poids du même stabilisant que dans l'essai no 1, et présente un MVR égal à 6,1 cm3/10 min et une longueur représentative de la stabilité thermique égale à 6 cm. Le film mettant en oeuvre le compound obtenu, préparé dans les mêmes conditions opératoires et avec le même matériel que dans l'essai no 1, présente un indice de mottling égal à 29,7. Essai no 6 Cet essai illustre l'invention et met en oeuvre le marbre de diamètre moyen égal à 1,8 m, de top cut inférieur à 8 sum et de surface spécifique BET égale à 4 m2/g, traité d'abord à l'aide de 500 ppm de polydiméthylsiloxane de viscosité cinnématique égale à 1 000 cSt puis à l'aide de 1 % de stéarine. Cette charge traitée a un indice de turbidité égal à 1, un indice de mousse égal à 0,8 et une prise d'humidité égale à 0,39 mg/m2. Le mélange-maître ou compound contient 50 % en poids de la charge minérale, 49,7 % en poids du même polymère que dans l'essai no 1 et 0,3 % en poids du même stabilisant que dans l'essai no 1, et présente un MVR égal à 9,2 cm3/10 min et une longueur représentative de la stabilité thermique égale à 23 cm. Le film mettant en oeuvre le compound obtenu, préparé dans les mêmes conditions opératoires et avec le même matériel que dans l'essai n l, présente un indice de mottling égal à 7, 6. Essai no 7 Cet essai illustre l'invention et met en oeuvre le marbre de diamètre moyen égal à 1,8 m, de top cut inférieur à 8 m et de surface spécifique BET égal à 4 m2/g, traité à l'aide de 500 ppm de polydiméthylsiloxane de viscosité cinnématique égale à 1 000 cSt, et à l'aide de 1 % de stéarine mis en oeuvre simultanément. Cette charge traitée a un indice de turbidité égal à 1, un indice de mousse égal à 0,9 et une prise d'humidité égale à 0,42 mg/m2. Le mélange-maître ou compound contient 50 % en poids de la charge minérale, 49,7 % en poids du même polymère que dans l'essai no 1 et 0,3 % en poids du même stabilisant que dans l'essai no 1, et présente un MVR égale à 9,4 cm3/10 min et une longueur représentative de la stabilité thermique égale à 20 cm. Le film mettant en oeuvre le compound obtenu, préparé dans les mêmes conditions opératoires et avec le même matériel que dans l'essai no 1, présente un indice de mottling égal à 7,8. On remarque que l'essai no 3 avec un silane et sans acide stéarique produit un fort dégagement de méthanol (quantité supérieure à 1 500 ppm par volume), contrairement aux essais no 6 et 7 combinant l'acide stéarique et le polydiméthylsiloxane, selon l'invention. Le même dégagement de méthanol est observé dans l'essai no 4 où on combine l'acide stéarique et un silane. La quantité de méthanol dégagé lors du traitement est mesurée au moyen d'un Tube Drâger TM 81 01 631 selon les instructions d'utilisation de la société Drâger Sicherheitstechnick GmbH, Lübeck, Allemagne, de novembre 1999 (Sème édition). Tous les résultats obtenus dans ces essais sont rassemblés dans le tableau 1 suivant. TABLEAU 1 Témoin Art Témoin Art Témoin Invention Invention antérieur antérieur ESSAI n 1 2 7 3 4 5 6 7 Procédé Traitement-1 % stéarine 0,05 % silane 1 % stéarine 0,05 % PDMS 0,05 % PDMS 0,05 % PDMS + 0, 05 % silane + 1 % stéarine + 1 % stéarine simultanément Charge"Whizzing method" a) indice de turbidité 0,0 1,0 0,0 1,0 0,0 1,0 1,0 b) indice de mousse 0,0 0, 8 0, 0 0,75 0,0 0,8 0,9 Prise d'humidité 0,95 0,45 0,88 0,43 0,80 0,39 0,42 mg/m Compound MVR 5,2 9,3 6,2 9,5 6,1 9,2 9,4 (en cm/10 min. ) Stabilité thermique 10 23 6 23 6 23 20 (en cm) Film Indice de 31,2 21,1 33,3 21,0 29,7 7,6 7,8 moucheture PDMS : polydiméthyl siloxane La lecture du tableau 1 met en évidence que seul les essais selon l'invention conduisent à la fois à des films ayant un indice de moucheture encore dit de mottling inférieur à 10 ainsi qu'à des charges ayant une hydrophobie forte c'est-àdire un indice de turbidité compris entre 0,9 et 1 et un indice de mousse compris entre 0,7 et 1 et ayant une prise d'humidité faible c'est-à-dire une prise d'humidité inférieure à 0,45 mg/m2 mesurée par la méthode décrite ci-dessus ainsi qu'également à des mélanges-maîtres ayant un indice de fluidité en volume (MVR) supérieur à 9 cm3/10 min (température 190OC, charge 5 kg, filière de diamètre égal à 2,095 mm) mesuré selon la norme ISO 1133 et une stabilité thermique élevée, c'est-à-dire une stabilité thermique exprimée, selon la méthode ci-dessus, par une longueur de bande non décolorée supérieure ou égale à 20 cm. L'invention couvre également tous les modes de réalisation et toutes les applications qui seront directement accessibles à l'homme de métier à la lecture de la présente demande, de ses connaissances propres, et éventuellement d'essais simples de routine. REVENDICATIONS 1. Procédé pour traiter les charges minérales afin de leur conférer un caractère hydrophobe les rendant aptes à être incorporées dans des polymères au moyen desquels on produit les films dits respirables , notamment des films de polyoléfine (s), caractérisé en ce que l'on effectue un traitement de surface de la charge, en deux étapes, la première étape (prétraitement) comprenant un traitement par au moins un polydialkylsiloxane et la seconde étape comprenant un traitement par au moins un acide gras comportant plus de 10 atomes de carbone, les deux étapes pouvant être conduites simultanément. 2. Procédé selon la revendication 1 caractérisé en ce qu'on pourra effectuer les deux ajouts simultanément, mais en prenant garde de s'assurer que l'acide gras ne vienne jamais en contact en premier avec la charge. 3. Procédé selon la revendication 2 caractérisé en ce qu'on pourra ajouter le polydialkylsiloxane en premier lieu puis l'acide gras immédiatement ensuite. 4. Procédé selon la revendication 1 caractérisé en ce qu'on opère en deux étapes distinctes, c'est-à-dire l'ajout de polydialkylsiloxane puis l'ajout d'acide gras. 5. Procédé selon l'une des revendications 1 à 4 caractérisé en ce que l'on traite des charges telles que le marbre et la calcite ou leur mélange. 6. Procédé selon l'une des revendications 1 à 4 caractérisé en ce que l'on traite des charges telles que carbonate de calcium précipité, talc, kaolin, hydroxyde de magnésium, argile, silice, alumine, sulfate de baryum, mica, oxyde de calcium, oxyde d'aluminium et leurs mélanges. 7. Procédé selon l'une quelconque des revendications 1 à 6 caractérisé en ce que on utilise un polydialkylsiloxane de formule (R) 3-Si-O-[ (R) 2-six n-Si- ( R) 3 dont le groupement alkyl R est en Cl-C4. 8. Procédé selon la revendication 7 caractérisé en ce que le groupement alkyl R est le radical méthyle. 9. Procédé selon la revendication 8 caractérisé en ce que le polydiméthylsiloxane a une viscosité cinématique comprise entre 50 et 100 000 centiStockes, de préférence entre 300 et 5 000, et plus préférentiellement autour de 1 000. 10. Procédé selon l'une quelconque des revendications 1 à 9 caractérisé en ce que, comme acide gras, on pourra utiliser tout acide gras ayant plus de 10 atomes de carbone, et de manière tout à fait préférée l'acide stéarique, l'acide palmitique, l'acide béhénique ou leurs mélanges. 11. Procédé selon l'une quelconque des revendications 1 à 10 caractérisé en ce que la mise en oeuvre du procédé est effectuée comme suit : - on utilise un mélangeur à haute vitesse, dans lequel on place la charge broyée, - on ajoute le polydialkylsiloxane à une température de l'ordre de 100OC, durant 5 minutes, et au terme de ces 5 minutes, - on ajoute l'acide gras. 12. Procédé selon l'une quelconque des revendications 1 à 11 caractérisé en ce on utilise du marbre ou de la calcite ou leur mélange comme charge, du polydiméthylsiloxane comme polydialkylsiloxane, et de la stéarine comme acide gras ayant plus de 10 atomes de carbone. 13. Procédé selon l'une quelconque des revendications 1 à 12 caractérisé en ce que on utiliser de 100 à 2 000 ppm de polydialkylsiloxane en poids de charge sèche, de préférence de 200 à 1 000, et de manière tout à fait préférée autour de 500. 14. Procédé selon l'une quelconque des revendications 1 à 13 caractérisé en ce que on utilise de 0,6 % à 1,4 % d'acide gras en poids de charge sèche, et de préférence de 0, 8 % à 1, 2 %. 15. Charges minérales caractérisées en ce qu'elles ont été traitées par un procédé selon l'une quelconque des revendications 1 à 14. 16. Charges minérales selon la revendication 15 caractérisée en ce qu'elles sont choisies parmi le marbre, la calcite, le carbonate de calcium précipité, le talc, le kaolin, l'hydroxyde de magnésium, les argiles, la silice, l'alumine, le sulfate de baryum, le mica, l'oxyde ou hydroxyde de calcium, l'oxyde d'aluminium ou leurs mélanges et préférentiellement choisies parmi le marbre, la calcite ou leur mélange. 17. Charges minérales selon la revendication 16, caractérisées en ce qu'elles présentent une coulabilité forte, une surface spécifique comprise entre 2 et 6 m2/g et une coupe supérieure ( top cut ) en granulométrie inférieure à 8 micromètres. 18. Charges minérales selon la revendication 16, caractérisées en ce qu'elles ont une hydrophobie forte c'est-à-dire en ce qu'elles possèdent un indice de turbidité compris entre 0,9 et 1 et un indice de mousse compris entre 0,7 et 1, les deux indices étant déterminés par la méthode dite méthode de mousse ou whizzing method , et en ce qu'elles ont une prise d'humidité faible c'est-à-dire une prise d'humidité inférieure ou égale à 0,42 mg/m2 mesurée par la méthode appelée méthode de prise d'humidité encore dénommée moisture pick-up method . 19. Applications des charges traitées selon la revendication 18 dans tout secteur de l'industrie, notamment les secteurs où un caractère hydrophobe de la charge est requis. 20. Applications des charges traitées selon la revendication 18 dans la fabrication des films dits respirables. 21. Procédé de fabrication d'un film dit respirable en polyoléfine (s), comportant au moins une charge minérale du type mentionné ci-dessus, caractérisé en ce que ladite charge est selon la revendication 18. 22. Procédé selon la revendication 21 caractérisé en ce que la matrice polymère est choisie parmi les polyoléfines, seules ou en mélanges, lesdites polyoléfines pouvant être choisies parmi les suivantes : polyéthylène linéaire basse densité, polyéthylène basse densité, polyéthylène haute densité et polypropylène. 23. Procédé selon la revendication 21 ou 22 caractérisé en ce qu'on produit un mélange-maître ou compound qui contient de 20 % à 80 % en poids de charge traitée par rapport au poids total, de préférence de 45 % à 60 % en poids, et tout particulièrement environ 50 % en poids. 24. Procédé selon l'une quelconque des revendications 21 à 23, que ledit polymère est mis sous forme d'un film et en ce que ledit film subit un étirage (ou orientation ) uni-ou biaxial. 25. Films caractérisés en ce qu'ils sont obtenus par le procédé selon l'une quelconque des revendications 21 à 24, à l'état non étiré ou étiré uni-ou bi-axialement. 26. Films selon la revendications 25 caractérisé en ce qu'ils ont un indice de moucheture encore appelé indice de mottling inférieur à 10 mesuré selon la méthode appelée méthode visionneuse de moucheture . 27. Articles caractérisés en ce qu'ils comportent au moins un film selon la revendication 26, notamment les produits absorbant l'eau ou des fluides aqueux comme les couches-culottes et produits analogues. 28. Mélanges maître ou compounds de polyoléfine (s) et de charge (s) caractérisés en ce qu'ils ont été obtenus dans le cadre de la mise en oeuvre du procédé selon l'une quelconque des revendications 1 à 14. 29. Mélanges-maîtres ou compounds de polyoléfine (s) et de charge (s) selon la revendication 28 caractérisés en ce qu'ils ont un indice de fluidité en volume MVR (melt volume-flow rate) supérieur à 9 cm3/10 min. (température 190OC, charge 5 kg, filière de diamètre égal à 2,095 mm) mesuré selon la norme ISO 1133 et une stabilité thermique élevée, c'est-à-dire une stabilité thermique exprimée, selon la méthode appelée méthode de la bande, par une longueur de bande non décolorée supérieure ou égale à 20 cm. 30. Applications des mélanges-maîtres selon la revendication 28 ou 29 dans la fabrication des films dits respirables. 31. Procédé de fabrication d'un film dit respirable en polyoléfine (s), selon l'une quelconque des revendications 21 à 24, caractérisé en ce que la charge est selon la revendication 18 et le mélange-maître selon la revendication 29. 32. Articles en polyoléfine contenant au moins une charge selon l'une des revendications 17 ou 18, même sous une forme autre qu'un film. 33. Applications des films selon l'une des revendications 25 ou 26 et des articles selon la revendication 32, dans tout secteur de l'industrie, notamment les secteurs où un caractère hydrophobe de la charge est requis.